(57)【要約】【課題】検知マークにおける着色成分の分布ムラが低減された転写箔を提供すること。【解決手段】  フィルム状基材２の上面に、被転写物へ熱転写される成分を含有しかつ剥離可能な樹脂層５，６と、着色成分と樹脂成分とを含有する検知マーク７，８と、が形成された転写箔１において、転写箔１は、フィルム状基材２の上面に樹脂層５，６及び検知マーク７，８を形成させてから、少なくとも検知マーク７，８の上面に前記着色成分及び／又は前記樹脂成分の良溶媒を含む塗布液を塗布して製造されることを特徴とする。【選択図】図２
2006327069.tif 000002
【特許請求の範囲】
【請求項１】
フィルム状基材の上面に、剥離可能であり被転写物に転写される樹脂層と、着色成分と樹脂成分とを含有する検知マークと、が形成された転写箔において、
前記検知マークは、その上面に前記着色成分及び／又は前記樹脂成分の良溶媒を含む塗布液を塗布して形成されていることを特徴とする転写箔。
【請求項２】
前記良溶媒は、前記塗布液中５〜８０ｗｔ％含有されていることを特徴とする請求項１に記載の転写箔。
【請求項３】
前記検知マークの厚さは、０．５〜５μｍであることを特徴とする請求項１又は２に記載の転写箔。
【発明の詳細な説明】
【技術分野】
【０００１】
本発明は転写箔に係り、特に、検知マークを有する転写箔に関する。
【背景技術】
【０００２】
従来より、チケットやクーポンなどの付加価値媒体類又は身分証明書カード（ＩＤカード）やクレジットカードなどのカード類に、ホットスタンプ装置を用いて転写箔から樹脂層を転写させる技術が知られている。このような転写箔は、長尺状のフィルム状基材の一面に樹脂層が形成されており、その両端が一対の回転自在な軸部材に保持されて巻回された状態で転写用カートリッジに収容されるようになっている。そして、ホットスタンプ装置は、転写用カートリッジから転写箔を順次繰り出すとともに、転写箔の樹脂層と被転写物のカード類とを対向させて、熱ローラ装置によりこれらを圧接させて熱転写を行うようになっている。
【０００３】
ここで、転写される前記樹脂層は耐磨耗性や耐傷性を有しており、光沢改善、変色防止又は偽変造防止などの効果も得られるようになっている。また、このような効果が顕著なカード類を製造する必要がある場合や複数種類の樹脂層を転写する必要がある場合、複数種類の転写箔を用いて前記ホットスタンプ装置による転写工程を行うことにより樹脂層を積層させるようになっている。
【０００４】
しかしながら、このようにして転写工程を行う場合、複数種類の転写箔を用いるためホットスタンプ装置全体が大型化してしまうという問題があった。そこで、図４に示すように、一つのフィルム状基材に複数種類の樹脂層（第一樹脂層３３，第二樹脂層３４）を巻回方向に沿って順次形成させて、これらの樹脂層間にそれぞれの樹脂層を識別可能な検知マーク３０を備える転写箔３１が開発されている。
【０００５】
このような検知マーク３０としては、光学式センサによって検知可能なものが用いられている。具体的には、光学式センサに備えられた発光部から照射された光の光路を検知マーク３０が通過すると、受光部によりその透過濃度に応じた電圧値が出力されるので、所定値以上の電圧を検出することにより検知マーク３０を認識するようになっている。従って、光学式センサによる検知精度の向上のためには、検知マーク３０の厚みを増大させて光の透過濃度の差異を顕著にする手法が考えられる。しかしながら、その場合、転写箔３１が巻回された状態で長期間保存されることにより、検知マーク３０が接触するフィルム状基材３２の他面側に転写してしまい、検知マーク３０の色ムラや形状ムラが発生して転写箔３１の品位・品質が低下するという問題があった。
【０００６】
そこで、特許文献１に記載の発明のように、平均粒子径が３０ｎｍ以下であり、かつ、ＤＢＰ吸液量が８０ｃｃ／１００ｇ以下であるカーボンブラックを含有するセンサーマーク部を備えるインクリボンが開発されている。このようなインクリボンとすることにより、光学式センサによるセンサーマークの検知精度を高く保ちつつ、センサーマークの厚みを抑えながら透過濃度を向上させ、センサーマークが接触する面への形状の転写を防止するようになっている。
【特許文献１】特開２０００−２０３１６６号公報
【発明の開示】
【発明が解決しようとする課題】
【０００７】
しかしながら、前記従来技術においては、転写箔の巻回収容による検知マークの形状の転写を防止することはできるものの、検知マークにおいてカーボンブラックなどの着色成分の分布ムラが発生した場合、安定した検知マークの検出が難しいという問題があった。
【０００８】
そこで、本発明はこのような点に鑑みてなされたものであり、検知マークにおける着色成分の分布ムラが低減された転写箔を提供することを目的とするものである。
【課題を解決するための手段】
【０００９】
前記課題を解決するために、請求項１に記載の発明は、
フィルム状基材の上面に、剥離可能であり被転写物に転写される樹脂層と、着色成分と樹脂成分とを含有する検知マークと、が形成された転写箔において、
前記検知マークは、その上面に前記着色成分及び／又は前記樹脂成分の良溶媒を含む塗布液を塗布して形成されていることを特徴とする。
【００１０】
請求項１に記載の発明によれば、検知マークはその上面に着色成分及び／又は樹脂成分の良溶媒を含む塗布液を塗布して形成されているので、検知マークに含有される着色成分及び／又は樹脂成分が良溶媒によって分散される。すると、検知マークに含有される着色成分が直接的又は間接的に分散されて、その分布ムラが低減される。
ここで、着色成分及び／又は樹脂成分の良溶媒とは、着色成分と樹脂成分の少なくとも一方を、溶解又は膨潤させ得る溶媒のことを示すものとする。
【００１１】
請求項２に記載の発明は、請求項１に記載の転写箔において、
前記良溶媒は、前記塗布液中５〜８０ｗｔ％含有されていることを特徴とする。
【００１２】
請求項２に記載の発明によれば、前記良溶媒は前記塗布液中５〜８０ｗｔ％含有されているので、検知マークの着色成分の分布ムラを低減させることが可能であるとともに、着色成分が塗布液中に過剰に分散して検知マークのエッジが滲むことを防止する。
【００１３】
請求項３に記載の発明は、請求項１又は２に記載の転写箔において、
前記検知マークの厚さは、０．５〜５μｍであることを特徴とする。
【００１４】
請求項３に記載の発明によれば、検知マークの厚さは０．５〜５μｍであるので、光学式センサによって検知マークが検出可能な透過濃度を確保しつつ、転写箔が巻回された際に接触する箇所に転写することを防止する。
【発明の効果】
【００１５】
請求項１に記載の発明によれば、検知マークの着色成分が均一な転写箔とすることができるので、光学式センサなどによる検出を安定して行わせ、複数種類の樹脂層を所定の順番で被転写物に正確に転写することが可能である。
【００１６】
請求項２に記載の発明によれば、検知マークは着色成分が均一になると共にそのエッジが滲むのを防止することが可能である。
【００１７】
請求項３に記載の発明によれば、光学式センサによって安定した検出が可能であるとともに、長期間保存による検知マークの転写を防止可能な転写箔とすることができる。
【発明を実施するための最良の形態】
【００１８】
以下に、本発明に係る転写箔の一実施形態について、図面を参照して説明する。ただし、発明の範囲を図示例に限定するものではない。
【００１９】
本実施形態における転写箔１の平面図を図１に、縦断面図を図２に示す。
まず、転写箔１には、支持体としてのフィルム状基材２が備えられている。フィルム状基材２は長尺状であり、転写箔に使用されるものであれば適用可能である。フィル状基材２の一例としては、ポリエステルフィルム、ポリスチレンフィルム、ポリプロピレンフィルム、ポリスルホンフィルム、ポリカーボネートフィルム、ポリイミドフィルム、アラミドフィルムなどが挙げられる。また、フィルム状基材２の厚さは２〜３０μｍのものが好ましい。
【００２０】
フィルム状基材２の一面（図２における上側）には、熱を加えることによりフィルム状基材２と剥離可能な離型層３が全域に渡って形成されている。離型層３としては、従来より用いられているものが適用可能であり、特に制限は無い。
【００２１】
離型層３の上面には、被転写物に転写されてその耐磨耗性や耐傷性を向上させる光硬化性樹脂層４が全域に渡って形成されている。光硬化性樹脂層４としては、従来より用いられているものが適用可能であり、例えば活性光線硬化性樹脂を主成分とするものが用いられている。なお、図面上フィルム状基材２、離型層３及び光硬化性樹脂層４のハッチングは省略した。
【００２２】
前記活性光線硬化性樹脂は付加重合性又は開環重合性を有するものであり、活性光線を照射されることにより重合反応が開始するようになっている。このような付加重合性を有する化合物としては、例えば、ラジカル重合性化合物やカチオン重合性化合物などが挙げられる。ラジカル重合性化合物は、分子中にラジカル重合可能なエチレン性不飽和結合を少なくとも一つ有する化合物であり、モノマー、オリゴマー、ポリマーなどの化学形態のものが含まれる。ラジカル重合性化合物は一種類のみ用いてもよく、目的とする特性を向上させるために任意の比率で二種以上を併用してもよい。カチオン重合性化合物は、カチオン重合により高分子化反応が進行する化合物であり、一分子中に少なくとも一つのエポキシ基を有する化合物や、スチレン誘導体、ビニルナフタレン誘導体、ビニルエーテル類、Ｎ−ビニル化合物類などが挙げられる。
【００２３】
光硬化性樹脂層４は、スクラッチ強度及び転写後の剥離防止の観点から、３〜１５ｇ／ｍ２の塗布量で形成するのが好ましく、より好ましくは３〜１３ｇ／ｍ２、さらに好ましくは５〜１３ｇ／ｍ２である。また、光硬化性樹脂層４には、適宜紫外線吸収剤、光安定剤又は酸化防止剤などを添加することによりその耐光性及び耐薬品性を向上させることが可能である。
【００２４】
光硬化性樹脂層４の上面には、熱を加えることにより被転写物に転写される樹脂層が形成されている。樹脂層は、被転写物に転写されるという観点から、熱転写が可能な透明性の樹脂組成物を主成分とするものが好ましく、目的とする性能を付与するために種々の添加剤を添加することとしてもよい。樹脂層に混入される添加剤の量や、形成する樹脂層の厚さ、塗工溶剤組成などに特に制限は無く、所望の性能に応じて適宜変更可能である。本実施形態においては、樹脂層は第一樹脂層５と第二樹脂層６とを備えており、各樹脂層は転写箔１の巻回方向に沿って順次形成されている。
【００２５】
ここで、第一樹脂層５及び第二樹脂層６の組み合わせとしては、例えば、被転写物の耐光性を向上させたい場合には、第一樹脂層５に紫外線防止剤、酸化防止剤又は光安定剤を添加するとともに、第二樹脂層６をその膜厚が厚くなるように形成するのが好ましい。このような第一樹脂層５及び第二樹脂層６を備える転写箔を用いると、まず被転写物には第一樹脂層５が転写されて耐光性が向上し、さらにその上面には膜厚が厚く耐傷性が高い第二樹脂層６が転写される。
【００２６】
また、被転写物に偽変造防止の性質を付与したい場合には、第一樹脂層５を光学変換素子層（例えば、ホログラム層など）とするとともに、第二樹脂層６には表面保護膜成分を添加するのが好ましい。このような第一樹脂層５及び第二樹脂層６を備える転写箔を用いると、まず被転写物には第一樹脂層５が転写されて光学変換層が形成され、さらにその上面には第二樹脂層６が転写されて耐性の高い表面保護膜が形成される。
【００２７】
光硬化性樹脂層４の上面であって各樹脂層の間には、所定の検知マークが形成されている。検知マークは着色成分と樹脂成分とを含有するインク組成物であり、透過濃度の変化により光学式センサに検出されるようになっている。このような検知マークの厚さとしては、０．５〜５μｍ程度であることが好ましい。検知マークの厚さを前記範囲にすることにより、光学式センサによって検知マークが検出可能な透過濃度を確保しつつ、転写箔１が巻回された際に接触するフィルム状基材２の他面側（図２における下面）に転写することを防止するようになっている。
【００２８】
検知マークの上面視の形状には特に制限はないが、巻回方向に転写箔１を順次繰り出した際に、光学式センサに対向して搬送される複数種類の樹脂層を区別するためには、用いる樹脂層の数だけ検知マークの形状の種類が必要である。従って、本実施形態においては、図１に示すように、検知マークとして第一検知マーク７及び第二検知マーク８の二種類が形成されている。第一検知マーク７は、転写箔１の幅方向に平行な一本線から構成されて第二樹脂層６と第一樹脂層５との間に形成されている。第二検知マーク８は、転写箔１の幅方向に平行な二本線から構成されて第一樹脂層５と第二樹脂層６との間に形成されている。つまり、本実施形態の転写箔１には、巻回方向に沿って第一検知マーク７、第一樹脂層５、第二検知マーク８、第二樹脂層６がこの順番で繰り返し形成されている。
【００２９】
検知マークに含有される着色成分としては、例えば、顔料や染料などが挙げられる。なかでも、光学濃度が高いものほど光学式センサにより容易に検出されるため、染料よりも顔料が好ましい。顔料としては、ブラックインク用としてのカーボンブラック、シアンインク用としてのβ型銅フタロシアニン系やアルミニウムフタロシアニン系、マゼンタインク用としてのキナクドリン系、などが挙げられ、特に、カーボンブラックが好ましい。
【００３０】
検知マークに含有される樹脂成分としては、着色成分を被覆しかつ着色成分の凝集を防止するバインダー樹脂が適用可能であり、アクリル樹脂、ポリカーボネート樹脂、塩化ビニル樹脂、ウレタン樹脂、メラミン樹脂、アルキッド樹脂、エポキシ樹脂、ポリアミド樹脂などが挙げられる。樹脂成分は複数種類混合させて用いてもよく、その選択及び組み合わせに特に制限は無い。
また、樹脂成分のガラス転移温度は４０〜１３０℃のものが好ましい。ガラス転移温度が４０℃より低いとブロッキング現象が起こるおそれがあり、１３０℃より高いとフィルム状基材２への追従性が低下するという問題がある。
【００３１】
これらの層及び検知マークの上面には、前記着色成分及び／又は前記樹脂成分の良溶媒を含む塗布液が塗布されて接着層９が、全域に渡って形成されている。
ここで、着色成分及び／又は樹脂成分の良溶媒とは、着色成分と樹脂成分の少なくとも一方を、溶解又は膨潤させ得る溶媒のことを示すものとする。検知マークにおいて着色成分は樹脂成分に被覆された状態で分散しているので、良溶媒により着色成分は直接的又は間接的に分散されるようになっている。このような良溶媒の前記塗布液中における含有量は、着色成分の分布ムラを均一化させるために全溶媒中５ｗｔ％以上であるのが好ましい。また、塗布液が転写箔１の全面に塗布される場合には、検知マークの着色成分が接着層９に過剰に流出して検知マークのエッジが滲むのを防止する観点から、全溶媒中８０ｗｔ％以下であるのが好ましい。
【００３２】
また、塗布液には、接着層９の被転写物への接着性の向上のために、ホットメルト樹脂などの樹脂軟化点が１３０℃程度の熱溶融樹脂が含有されるのが好ましい。
【００３３】
次に、このような転写箔１の製造工程について説明する。
まず、従来より公知の方法でフィルム状基材２の上面に離型層３を形成させる。さらにその上面に光硬化性樹脂層４を形成するために、バインダー樹脂と重合性化合物とを混合したものを塗布してから乾燥させたものを、活性光線を照射する光源を用いて光硬化させる。
【００３４】
続いて、このようにして形成した光硬化性樹脂層４の上面に、樹脂層と検知マークとをそれぞれ形成させる。具体的には、樹脂層及び検知マークを形成するそれぞれの混合液を、光硬化性樹脂層４の上面に向けて印刷方式により所定のパターンで吐出させてから、溶媒の除去と樹脂層の硬化とを行わせる。
【００３５】
そして、これらの層及び検知マークの上面全域に渡って、良溶媒を含有する塗布液を塗布してから乾燥させることにより接着層９を形成させる。従って、塗布液中の溶媒は接着層９の形成過程で蒸発するが、着色成分は良溶媒が全て蒸発する前に十分分散するので、本発明の効果は接着層９の形成の際から得られるようになっている。
【００３６】
各層を形成した後に、所定の寸法に切り分けて転写箔１とする。その後、転写箔１の両端を回転自在な一対の軸部材に保持させて巻回し、その状態でカートリッジに収容する。
【００３７】
次に、このようにして製造した転写箔１を用いた転写工程について説明する。
まず、光学式センサを備える公知のホットスタンプ装置に前記カートリッジと被転写物とをセットする。ホットスタンプ装置は転写工程を開始すると、光学式センサに対向して転写箔１を所定の速度で搬送させる、すると、ホットスタンプ装置は光学式センサにより第一検知マーク７を検知することによって、第一樹脂層５が被転写物に対向する位置に搬送されるタイミングを認識する。被転写物と第一樹脂層５とが対向すると、ホットスタンプ装置は転写箔１の搬送を一端停止させて、転写箔１と被転写物とを圧接させて第一樹脂層５を熱転写させる。熱転写後、再び転写箔１の搬送を開始させ、被転写物に転写された第一樹脂層５の上面に第二樹脂層６も同様にして転写する。
【００３８】
ここで、転写箔１に形成された各層は、透明性の樹脂組成物を主成分とする場合でも、光学式センサは検知マークの形状により第一樹脂層５と第二樹脂層６とを区別するようになっているので、ホットスタンプ装置は容易に各樹脂層を認識する。また、検知マークの着色成分は良溶媒により均一に分散されているので、正確にかつ安定した精度で認識される。
【００３９】
以上のように、本実施形態にかかる転写箔１によれば、少なくとも検知マークの上面側には接着層９が形成されるので、検知マーク中の着色成分は接着層９中の良溶媒によって分散される。従って、転写箔１において検知マークにおける着色成分が分散してその濃度ムラが低減され、光学式センサなどによる検出を安定して行わせ、復数種類の樹脂層を所定の順番で被転写物に正確に転写することが可能である。
また、接着層９を形成する塗布液において、良溶媒は全溶媒中５〜８０ｗｔ％含有されているので、検知マークの着色成分の分布ムラを低減させることが可能であるとともに、着色成分が塗布液中に過剰に分散して検知マークの形状が滲むことを防止する。
さらに、検知マークの厚さは０．５〜５μｍであるので、光学式センサによって検知マークが検出可能な透過濃度を確保しつつ、転写箔１が巻回された際に接触する箇所（フィルム状基材２の下面）に転写することを防止する。従って、光学式センサによって安定した検出が可能であると共に、長期間保存しても形状ムラの発生を防止可能な転写箔１とすることができる。
【００４０】
なお、本実施形態においては、被転写物に二種類の樹脂層を転写させるものとしたが、樹脂層の数及び種類は特に限定されず適宜変更可能である。
また、本実施形態にかかる良溶媒は、検知マークに接触するように塗布されてから層形成の際に蒸発するまでに検知マーク中の着色成分を十分分散させるので、検知マーク形成直後に塗布される混合液中に含有されていればよい。従って、検知マークの上面に良溶媒を含む混合液により中間層を形成させてから、さらにその上面に従来より公知の接着層を形成させることとしてもよい。
また、本実施形態における各層及び検知マークの形成方法としては、グラビア印刷方法の他、フレキソロール、バーコートなどの各種印刷方式が、その形状などに応じて適用可能である。
【実施例】
【００４１】
次に、実施例を挙げて本発明をさらに詳細に説明するが、本発明の態様は以下に限定されない。
まず、接着層を形成する塗布液中の良溶媒の割合を変えて、検知マークの検知精度を評価した。
【００４２】
［実施例１に係る転写箔の作製］
以下に示す方法で実施例１に係る転写箔を作製した（図１、図２参照）。
はじめに、フィルム状基材としてのポリエチレンテレフタレートＳ−２５（ダイアホイルヘキスト株式会社製）の上面に、以下の組成の混合液を塗布して０．０２μｍの厚さの離型層を形成した。
＜離型層＞
タフテックスＭ−１９１３（旭化成株式会社製）              ５重量部
カルバナワックス                                          ５重量部
トルエン                                                ９０重量部
【００４３】
次に、光硬化性樹脂層に含有される合成バインダーを別途準備した。
窒素気流下の三ツ口フラスコに、メタアクリル酸メチルを７３重量部、スチレンを１５重量部、メタアクリル酸を１２重量部、エタノールを５００重量部、α，α´−アゾビスイソブチロニトリルを３重量部、を投入し、窒素気流中８０℃で６時間反応させた。その後、トリエチルアンモニウムクロライドを３重量部、グリシジルメタクリレートを１重量部、をさらに投入して窒素気流中８０℃で３時間反応させ、合成バインダーとした。
【００４４】
このようにして別途準備した合成バインダーを用いて、光硬化性樹脂層を１０μｍの厚さで形成した。具体的には、以下に示す組成で混合液を調整し、離型層の上面に塗布した後、９０℃／３０ｓｅｃで乾燥させてから水銀灯（３００ｍＪ／ｃｍ２）により光硬化させた。
＜光硬化性樹脂層＞
合成バインダー                                                ４８重量部
モノマー；ＮＫエステルＡ−９３００（新中村化学社製）          ３５重量部
反応性オリゴマー；ＮＫオリゴＥＡ−１０２０（新中村化学社製）  １２重量部
反応開始剤；イルガキュア１８４（日本チバ・ガイギー社製）        ５重量部
トルエン                                                      ８０重量部
メチルエチルケトン                                            ２０重量部
【００４５】
続いて、光硬化性樹脂層の上面に、樹脂層と検知マークとを所定のパターンで形成させた。詳しくは、以下の組成の混合液をそれぞれ準備し、光硬化性樹脂層の上面にグラビア印刷方式により塗布した後５０℃で２４時間かけて硬化処理を施した。
【００４６】
以下に第一樹脂層５を形成する混合液の組成を示す。なお、第一樹脂層５は厚さ１．０μｍ、巻回方向における長さ寸法が１１４ｍｍとなるように形成した。
＜第一樹脂層５＞
エスレックＢＸ−１（ポリビニルブチラール樹脂、積水化学株式会社製）  ５０重量部
タフテックＭ１９１３（旭化成株式会社製）                            ３０重量部
硬化剤；コロネートＨＸ（ポリイソシアネート、日本ポリウレタン製）    ２０重量部
トルエン                                                            ８０重量部
メチルエチルケトン                                                  ２０重量部
【００４７】
以下に第二樹脂層６を形成する混合液の組成を示す。なお、第二樹脂層６は厚さ２．０μｍ、巻回方向における長さ寸法が１１４ｍｍ、第一樹脂層５との間隙が１０ｍｍとなるように形成した。
＜第二樹脂層６＞
エスレックＢＸ−１（ポリビニルブチラール樹脂、積水化学株式会社製）  ５０重量部
タフテックＭ１９１３（旭化成株式会社製）                            ３０重量部
硬化剤；コロネートＨＸ（ポリイソシアネート、日本ポリウレタン製）    ２０重量部
チヌビン９２８（日本チバ・ガイギー社製）                            １０重量部
トルエン                                                            ８０重量部
メチルエチルケトン                                                  ２０重量部
【００４８】
以下に検知マークを形成する混合液の組成を示す。なお、検知マークは厚さ１．０μｍで、転写箔の全幅に渡って形成させた。それぞれの形状については、第一検知マークは巻回方向における長さ寸法が１０ｍｍ、第二検知マークは巻回方向における長さ寸法が４ｍｍのものを二本２ｍｍ間隔で形成させた。
＜検知マーク＞
着色成分；カーボンブラック                            １５重量部
樹脂成分；アクリル樹脂                                ２０重量部
シクロヘキサン                                        ２５重量部
イソプロピルアルコール                                １０重量部
酢酸エチル                                            １０重量部
エタノール                                            １０重量部
メタノール                                            １０重量部
【００４９】
そして、これらの上面の全域に渡って、接着層を０．３μｍの厚さで形成させた。具体的には、以下の組成の塗布液を塗布した後、７０℃／３０ｓｅｃで乾燥させた。
＜接着層＞
ハイテックＳ６２５４Ｂ（ウレタン変性エチレンエチルアクリレート共重合体、東邦化学工業株式会社製）                                            ８０重量部
ジュリマーＡＴ５１０（ポリアクリル酸エステル共重合体、日本純薬株式会社製）  
２０重量部
水                                                          ９７重量部
エタノール                                                    ３重量部
【００５０】
このようにして全ての層を構成させた後に、幅方向（巻回方向と垂直な方向）に６３．５ｍｍ、巻回方向に２００ｍの大きさとなるように切断し、所定の軸に巻回して実施例１に係る転写箔とした。
【００５１】
［実施例２に係る転写箔の作製］
実施例２に係る転写箔として、接着層を以下の組成に変えて実施例１と同様に転写箔を作製した。
＜接着層＞
ハイテックＳ６２５４Ｂ（ウレタン変性エチレンエチルアクリレート共重合体、東邦化学工業株式会社製）                                            ８０重量部
ジュリマーＡＴ５１０（ポリアクリル酸エステル共重合体、日本純薬株式会社製）  
２０重量部
水                                                          ９３重量部
エタノール                                                    ７重量部
【００５２】
従って、実施例２に係る転写箔は、接着層を形成する塗布液中の良溶媒（本実施例においてはエタノール）の含有量のみが実施例１に係る転写箔と異なっている。
【００５３】
［実施例３に係る転写箔の作製］
実施例３に係る転写箔として、接着層を以下の組成に変えて実施例１と同様に転写箔を作製した。
＜接着層＞
ハイテックＳ６２５４Ｂ（ウレタン変性エチレンエチルアクリレート共重合体、東邦化学工業株式会社製）                                            ８０重量部
ジュリマーＡＴ５１０（ポリアクリル酸エステル共重合体、日本純薬株式会社製）  
２０重量部
水                                                          ６０重量部
エタノール                                                  ４０重量部
【００５４】
従って、実施例３に係る転写箔は、接着層を形成する塗布液中の良溶媒の含有量のみが実施例１に係る転写箔と異なっている。
【００５５】
［実施例４に係る転写箔の作製］
実施例４に係る転写箔として、接着層を以下の組成に変えて実施例１と同様に転写箔を作製した。
＜接着層＞
ハイテックＳ６２５４Ｂ（ウレタン変性エチレンエチルアクリレート共重合体、東邦化学工業株式会社製）                                            ８０重量部
ジュリマーＡＴ５１０（ポリアクリル酸エステル共重合体、日本純薬株式会社製）  
２０重量部
水                                                          ４０重量部
エタノール                                                  ６０重量部
【００５６】
従って、実施例４に係る転写箔は、接着層を形成する塗布液中の良溶媒の含有量のみが実施例１に係る転写箔と異なっている。
【００５７】
［実施例５に係る転写箔の作製］
実施例５に係る転写箔として、接着層を以下の組成に変えて実施例１と同様に転写箔を作製した。
＜接着層＞
ハイテックＳ６２５４Ｂ（ウレタン変性エチレンエチルアクリレート共重合体、東邦化学工業株式会社製）                                            ８０重量部
ジュリマーＡＴ５１０（ポリアクリル酸エステル共重合体、日本純薬株式会社製）  
２０重量部
水                                                          ２４重量部
エタノール                                                  ７６重量部
【００５８】
従って、実施例５に係る転写箔は、接着層を形成する塗布液中の良溶媒の含有量のみが実施例１に係る転写箔と異なっている。
【００５９】
［実施例６に係る転写箔の作製］
実施例６に係る転写箔として、接着層を以下の組成に変えて実施例１と同様に転写箔を作製した。
＜接着層＞
ハイテックＳ６２５４Ｂ（ウレタン変性エチレンエチルアクリレート共重合体、東邦化学工業株式会社製）                                            ８０重量部
ジュリマーＡＴ５１０（ポリアクリル酸エステル共重合体、日本純薬株式会社製）  
２０重量部
水                                                          １４重量部
エタノール                                                  ８６重量部
【００６０】
従って、実施例６に係る転写箔は、接着層を形成する塗布液中の良溶媒の含有量のみが実施例１に係る転写箔と異なっている。
【００６１】
［比較例１の転写箔の作製］
比較例１においては、実施例３と同様の組成で各層を構成するのだが、接着層を第一樹脂層５及び第二樹脂層６の上面にのみ形成させて、検知マークの上面には接着層を形成させない点が異なっている（図３参照）。
【００６２】
［良溶媒含有量の評価］
それぞれ作製した転写箔をホットスタンプ装置にセットして、カード２００枚に第一樹脂層５及び第二樹脂層６を転写した。このホットスタンプ装置に備えられている光学式センサはスリッタが０．５ｍｍ幅の透過型センサであり、出力される電圧値の変化により検知マークを検知するようになっている。
【００６３】
このようなホットスタンプ装置を用いて、転写箔を相対速度２０ｃｍ／秒で搬送し、透過濃度の１．５以上の変化を検知マークとして検出すると、実施例２〜実施例５の場合、検知マークの読み飛ばしはなく、所定の位置で停止し樹脂層を順次カードに転写した。従って、ホットスタンプ装置はカード２００枚に二種類の樹脂層を転写するのに第一検知マークを２００回、第二検知マークを２００回、計４００回検知マークの検出を行った。また、実施例１の場合、検知マークの読み飛ばしにより４００回中３回空送りが確認され、転写されることなく搬送された樹脂層があった。また、実施例６の場合、検知マークのエッジが滲んでしまい、４００回中５回誤動作した。
それに対して、比較例１の場合、検知マークを一度も検出することなく４００回全て空送りした。
【００６４】
転写箔を相対速度１５ｃｍ／秒で搬送し、透過濃度の１．３以上の変化を検知マークの認識として検出すると、実施例１〜実施例６の場合、検知マークの読み飛ばしはなく、所定の位置で停止し樹脂層を順次カードに転写した。従って、ホットスタンプ装置はカード２００枚に二種類の樹脂層を転写するのに第一検知マークを２００回、第二検知マークを２００回、計４００回検知マークの検出を行った。
それに対して、比較例１の場合、検知マークの読み飛ばしにより４００回中２００回空送りが確認された。
【００６５】
そこで、転写箔を相対速度１５ｃｍ／秒で搬送し、透過濃度の１．０以上の変化を検知マークとして検出すると、比較例１の場合、検知マークの読み飛ばしはないものの、印刷汚れやゴミなどまで検出してしまい、３５回誤停止した。
以上の結果を表１に示す。
【表１】
2006327069.tif 000003
【００６６】
表１から、本発明に係る転写箔は、接着層中の良溶媒の含有量が５〜８０ｗｔ％である実施例２〜実施例５が好ましいことがわかる。
【００６７】
［検知マーク厚さの評価］
次に、実施例３と同様の組成で、検知マークの厚さを変えて転写箔を作製し、その検知精度と耐性を評価した。検知精度の評価は上述したホットスタンプ装置を用いて行った。また、耐性評価としての保存テストは、長さ２００ｍの転写箔を外径３５ｍｍのコアに巻回し、４０℃８０％ＲＨ条件下で一ヶ月間放置した後に、検知マークからフィルム状基材への転写の有無を確認した。
以上の結果を表２に示す。
【表２】
2006327069.tif 000004
【００６８】
表２から、本発明に係る転写箔は、検知マークの厚さが０．５μｍ以上であれば高い検知精度を示すことがわかる。また、保存テストの結果、検知マークの厚さが２．５μｍ以下であれば転写は発生しないことがわかる。さらに、検知マークの厚さが４．５ｍの場合、コア側２ｍに渡って検知マークの転写が発生したが、使用に際して特に問題は無かった。なお、４０℃８０％ＲＨという厳しい条件下での保存テストのもとで発生する転写が５ｍ以下であれば、通常条件下では冷蔵保管などの必要も無く、検知マークの転写の発生を有効に防止することが可能である。
【図面の簡単な説明】
【００６９】
【図１】本発明に係る転写箔の上面図である。
【図２】本発明に係る転写箔の縦断面図である。
【図３】比較例に係る転写箔の縦断面図である。
【図４】従来の転写箔の縦断面図である。
【符号の説明】
【００７０】
１     転写箔
２     フィルム状基材
４     光硬化性樹脂層
５     第一樹脂層
６     第二樹脂層
７     第一検知マーク
８     第二検知マーク
９     接着層
【図１】
2006327069.tif 000005
【図２】
2006327069.tif 000006
【図３】
2006327069.tif 000007
【図４】
2006327069.tif 000008